Un procédé de formation d'une pluralité de couches de polissage utiles dans les tampons de polissage mécano-chimique, comprenant : le remplissage d'un moule avec un mélange comprenant un prépolymère à groupes fonctionnels isocyanate, des microsphères polymères pré-expansées remplies de fluide, un mélange d’agents de durcissement comprenant un agent de durcissement polyamine mono-aromatique et un durcisseur polyamine ayant deux ou plusieurs cycles aromatiques, le mélange étant caractérisé par la chaleur libérée par la réaction du prépolymère à groupes fonctionnels isocyanate avec les agents de durcissement ; le durcissement du mélange dans le moule rempli à une température de durcissement pour former un bloc de polymère comprenant une matrice polymère durcie et des pores sont formés par une expansion supplémentaire des microsphères de polymère pré-expansées remplies de fluide, l'expansion supplémentaire étant provoquée par la chaleur du durcissement et la chaleur dégagée par la réaction dans lequel le mélange reste mou dans une partie centrale du bloc pendant un certain temps pour permettre la poursuite de l'expansion ; et le découpage du bloc de polymère pour former de multiples couches de polissage, une partie des multiples couches de polissage découpées à partir de la partie centrale du bloc ayant une densité qui est inférieure de plus de 5% à une densité d'une couche de polissage découpée à partir du bord d'un bloc. Le procédé selon la revendication 1, dans lequel la densité de la partie des multiples couches de polissage découpées à partir de la partie centrale du bloc n'est pas supérieure à 0,72 g/cm 3 . Le procédé selon l’une quelconque des revendications 1 ou 2, dans lequel la partie des multiples couches de polissage découpées à partir de la partie centrale d'une série ayant une densité qui varie de moins de 0,02 g/cm 3 . Le procédé selon l’une quelconque des revendications précédentes, dans lequel l’agent de durcissement polyamine mono-aromatique comprend la diméthylthiotoluènediamine, la monométhylthiotoluènediamine, ou les deux et le durcisseur polyamine ayant deux cycles aromatiques ou plus comprend la 4,4'-méthylène-bis-o-chloroaniline, la 4,4'- méthylène-bis-(3-chloro-2,6-diéthylaniline), ou les deux. Le procédé selon l’une quelconque des revendications précédentes, dans lequel le rapport molaire de l’agent de durcissement polyamine mono-aromatique à l’agent de durcissement polyamine ayant deux noyaux aromatiques ou plus est de 25:75 à 75:25. Le procédé selon l’une quelconque des revendications précédentes, dans lequel la couche de polissage est caractérisée par un rapport du module de perte en cisaillement (G") à 104°C au module de perte en cisaillement (G") à 150°C de plus d'au moins 5. Le procédé selon l’une quelconque des revendications précédentes, dans lequel la densité de la partie des multiples couches de polissage découpées à partir de la partie centrale du bloc est inférieure ou égale à 95 % d'une densité calculée pour le mélange. Le procédé selon l’une quelconque des revendications précédentes dans lequel le bloc a une épaisseur d'au moins 5 cm et une dimension minimale orthogonale à l'épaisseur d'au moins 10 cm. Le procédé selon l’une quelconque des revendications précédentes, dans lequel la quantité de microsphères polymères pré-expansées dans le mélange est de 0,5 à 7,0 % en masse sur la base de la masse totale du prépolymère, des agents de durcissement et des microsphères polymères pré-expansées. Procédé de formation d'une pluralité de couches de polissage à utiliser dans des tampons de polissage mécano-chimique comprenant : le remplissage d'un moule avec un mélange comprenant un prépolymère à groupes fonctionnels isocyanate, des microsphères polymères pré-expansées remplies de fluide, un mélange d’agents de durcissement comprenant un agent de durcissement polyamine mono-aromatique et un agent de durcissement polyamine ayant deux ou plusieurs cycles aromatiques, le mélange étant caractérisé par la chaleur libérée par la réaction du prépolymère à groupes fonctionnels isocyanate et des agents de durcissement ; le durcissement du mélange dans le moule rempli à une température de durcissement pour former un bloc de polymère comprenant une matrice polymère durcie et dans lequel des pores sont formés par une expansion supplémentaire des microsphères polymères pré-expansées remplies de fluide, l'expansion supplémentaire étant provoquée par la chaleur du durcissement et la chaleur dégagée par la réaction dans laquelle le mélange reste mou dans une partie centrale du bloc pendant un certain temps pour permettre la poursuite de l'expansion, le découpage du bloc de polymère pour former de multiples couches de polissage, où au moins 10 des multiples couches de polissage ont une densité qui varie de moins de 0,02 g/cm 3 ou de moins de 3 % parmi les au moins 10 couches de polissage.